(57)【要約】本発明は、式（Ｉ）の新規アゾ染料、記録材料（特に、紙又は紙様基材、紡織繊維材料、プラスチックフィルム及びプラスチック透明材料）にインクジェットプリント法により印刷するためのかかる化合物及び／又は混合物の使用、並びにまたそれによって印刷された記録材料に関する。    【化１】2006506482.tif 000025
2006506482.tif 000002
【特許請求の範囲】
【請求項１】
式（Ｉ）
【化１】
2006506482.tif 000021
〔ここで、
Ｒ1、Ｒ2、Ｒ3、Ｒ4は互いに独立して、Ｈ、Ｃｌ、Ｂｒ、Ｆ、ＳＯ3Ｈ、ＳＯ2Ｒ、ＳＯ2ＮＲ′Ｒ″、ＣＯＯＲ、ＣＯＯＨ、ＯＨ、アルキル、アリール、アルコキシ、ＮＣＯＣＨ3又はＮＲ′Ｒ″を意味し、あるいは二つの隣接置換基Ｒ1、Ｒ2、Ｒ3又はＲ4は一緒に、ベンゾチアゾール部にアニールされる環を形成し、しかもこの環は非置換又はＳＯ3Ｈにより置換され得、
Ｒ5、Ｒ6、Ｒ7、Ｒ8、Ｒ9は互いに独立して、Ｈ、Ｃｌ、Ｂｒ、Ｆ、アルキル、アリール、アルコキシ、ＳＯ3Ｈ、ＳＯ2Ｒ、ＮＲ′Ｒ″を意味し、あるいは二つの隣接置換基Ｒ5、Ｒ6、Ｒ7、Ｒ8又はＲ9は一緒に、フェニル部にアニールされる環を形成し、しかもこの環は非置換又はＳＯ3Ｈにより置換され得、
Ｒは、Ｈ、アルキル又はアリール基であり、しかもこれらの基は置換されていても又は置換されていなくてもよく、あるいはＲ′及びＲ″は互いに独立して、Ｈ、アルキル又はアルコキシ又はアリール基であり、しかもこれらの基は置換されていても又は置換されていなくてもよく、
但し、置換基Ｒ5、Ｒ6、Ｒ7、Ｒ8、Ｒ9の少なくとも一つはＨとは異なることを条件とする〕
による染料、並びにそれらの塩及び／又はそれらの混合物。
【請求項２】
式（Ｉ′）
【化２】
2006506482.tif 000022
〔ここで、
Ｒ′1、Ｒ′2、Ｒ′3、Ｒ′4は互いに独立して、Ｈ、ＳＯ3Ｈ、ＳＯ2Ｒ、ＳＯ2ＮＲ′Ｒ″、ＣＯＯＲ、ＣＯＯＨ、アルキル、アルコキシ、ＮＣＯＣＨ3又はＮＲ′Ｒ″を意味し、あるいは二つの隣接置換基Ｒ′1、Ｒ′2、Ｒ′3又はＲ′4は一緒に、ベンゾチアゾール部にアニールされる環を形成し、しかもこの環は非置換又はＳＯ3Ｈにより置換され得、しかし置換基Ｒ′1、Ｒ′2、Ｒ′3又はＲ′4の少なくとも二つはＨを意味し、
Ｒ′5、Ｒ′6、Ｒ′7、Ｒ′8、Ｒ′9は互いに独立して、Ｈ、アルキル、アリール、メトキシ又はエトキシ、ＳＯ3Ｈ、ＳＯ2ＣＨ2ＣＨ2−ＯＨ、ＮＲ′Ｒ″を意味し、あるいは二つの隣接置換基Ｒ′5、Ｒ′6、Ｒ′7、Ｒ′8又はＲ′9は一緒に、フェニル部にアニールされる環を形成し、しかもこの環は非置換又はＳＯ3Ｈにより置換され得、しかしＲ′5、Ｒ′6、Ｒ′7、Ｒ′8又はＲ′9の少なくとも二つはＨを意味し、
Ｒ、Ｒ′及びＲ″は、上記に定義されたとおりであり、
但し、置換基Ｒ′5、Ｒ′6、Ｒ′7、Ｒ′8又はＲ′9の少なくとも一つはＨとは異なることを条件とする〕
を有することを特徴とする、請求項１に記載の染料。
【請求項３】
Ｒ9又はＲ′9がＨを意味することを特徴とする、請求項１又は２に記載の染料。
【請求項４】
式（Ｉ″）
【化３】
2006506482.tif 000023
〔ここで、
Ｒ″1、Ｒ″2、Ｒ″3、Ｒ″4は互いに独立して、Ｈ、ＳＯ3Ｈ、ＳＯ2ＣＨ2ＣＨ2−ＯＨ、ＳＯ2ＮＨ2、ＳＯ2Ｎ（ＣＨ3）2、ＣＯＯＨ、ＣＯＯＣＨ3、ＣＯＯＣＨ2ＣＨ3、ＣＨ3、ＣＨ2ＣＨ3、ＯＣＨ2ＣＨ2ＯＨ、ＮＣＯＣＨ3、Ｎ（ＣＨ3）2又はＮＨ2を意味し、あるいは二つの隣接置換基Ｒ″1、Ｒ″2、Ｒ″3又はＲ″4は一緒に、ベンゾチアゾール部にアニールされる６員環を形成し、しかもこの６員環は非置換又はＳＯ3Ｈにより置換され得、しかし置換基Ｒ″1、Ｒ″2、Ｒ″3又はＲ″4の少なくとも二つはＨを意味し、
Ｒ″5、Ｒ″6、Ｒ″7、Ｒ″8、Ｒ″9は互いに独立して、Ｈ、メチル、エチル、アリール、メトキシ又はエトキシ、ＳＯ3Ｈ、ＳＯ2ＣＨ2ＣＨ2−ＯＨ、ＮＨ2を意味し、あるいは二つの隣接置換基Ｒ″5、Ｒ″6、Ｒ″7、Ｒ″8又はＲ″9は一緒に、フェニル部にアニールされる６員環を形成し、しかもこの６員環は非置換又はＳＯ3Ｈにより置換され得、しかしＲ″5、Ｒ″6、Ｒ″7又はＲ″8の少なくとも一つはＨを意味し、
但し、置換基Ｒ″5、Ｒ″6、Ｒ″7、Ｒ″8又はＲ″9の少なくとも一つはＨとは異なることを条件とする〕
を有することを特徴とする、請求項３に記載の染料。
【請求項５】
フェニルにアニールされる６員環が、式
【化４】
2006506482.tif 000024
〔ここで、星印は、フェニルへの結合点を意味する〕
の一つを有することを特徴とする、請求項１から４のいずれか一項に記載の染料。
【請求項６】
請求項１又は２又は３又は４又は５に記載の染料の少なくとも一つを含むインクジェット印刷用インキ又は印刷用ペースト又は液状染色用調製物。
【請求項７】
有機基材を染色する又は印刷する又はインクジェット印刷するための、請求項１又は２又は３又は４又は５に記載の染料の少なくとも一つの使用。
【請求項８】
有機基材が、紙又は紙様基材であることを特徴とする、請求項７に記載の使用。
【請求項９】
請求項１又は２又は３又は４又は５に記載の染料の少なくとも一つでもって染色又は印刷された有機基材。
【請求項１０】
有機基材が、紙又は紙様基材であることを特徴とする、請求項９に記載の染色又は印刷された基材。
【発明の詳細な説明】
【技術分野】
【０００１】
本発明は、新規染料及びそれらの混合物、記録材料（特に、紙又は紙様基材、紡織繊維材料、プラスチックフィルム及びプラスチック透明材料）にインクジェットプリント法により印刷するためのかかる化合物及び／又は混合物の使用、並びにまたそれによって印刷された記録材料に関する。
【０００２】
インクジェットプリント法は、工業的適用についてますます重要になりつつある。
【０００３】
インクジェットプリント法は公知である。以下の記載において、インクジェット印刷の原理は、非常に簡単にしか論考されない。この技術の詳細は、たとえば、「Chemistry and Technology of Printing and Imaging Systems」，Peter Gregory（編者），Blackie Academic & Professional，Chapmann & Hall，１９９６，第１１３〜１３８頁におけるR.W.Kenyonの「インクジェット印刷」のセクションにおいて及びそこにおいて引用された参考文献に記載されている。
【０００４】
インクジェットプリント法において、インキの個々の液滴が、ノズルから基材上に制御態様にて吹き付けられる。この目的のために、連続式インクジェット法及びドロップ・オン・デマンド法が主として用いられる。連続式インクジェット法の場合において、液滴は連続的に生成され、そして印刷に必要とされなかった液滴は捕集容器中にそらされそして再循環される。対照的に、不連続式ドロップ・オン・デマンド法の場合において、液滴は所望に応じて発生されそして印刷され、すなわち、液滴はこれが印刷に必要である時のみ発生される。液滴は、たとえば、ピエゾインクジェットヘッドにより又は熱エネルギー（バブルジェット（登録商標））により発生され得る。
【０００５】
追加的にイエロー、マゼンタ又はシアンインキを備えた少なくとも１個のノズルを並んで配置することにより、色再現を高品質にて得ることが可能である。この方法は、多色印刷として、又は三色成分が用いられる場合三色印刷として知られている。
【０００６】
本発明の組成物は、紙又は紙様基材、紡織繊維材料、プラスチックフィルム及びプラスチック透明材料に印刷するためのあらゆる公知の適当なインクジェットプリンターと共に用いられ得る。これは単色印刷における使用に対してのみならず、多色印刷特に三色印刷に対しても当てはまる。
【０００７】
インクジェットプリント法用インキの組成物は、インクジェット用インキの特定の要件を満たすために、適当な導電率、貯蔵中の無菌性、粘度及び表面張力を有さねばならない。加えて、記録材料上の印刷物は、良好な性質及び堅牢度を有さねばならない。紙に施用される場合、特に微孔質紙上に施用される場合、オゾンに対する堅牢度が主として重要である。
【０００８】
有用な記録材料は、上記に挙げられたように、好ましくは、紙及び紙様基材、紡織繊維材料、プラスチックフィルム並びにプラスチック透明材料である。しかし、ガラス及び金属もまた用いられ得る。
【０００９】
有用な紙又は紙様基材は、あらゆる公知のかかる材料を包含する。好ましいものは、インキ組成物に対して格別受理性である物質で少なくとも片側がコーティングされた紙又は紙様基材である。かかる紙又は紙様材料は、とりわけ、独国特許発明第３０１８３４２号明細書、独国特許発明第４４４６５５１号明細書、欧州特許第１６４１９６号明細書及び欧州特許第８７５３９３号明細書に記載されている。
【００１０】
有用な紡織繊維材料は、特に、ヒドロキシル含有繊維材料である。好ましいものは、セルロース繊維材料（セルロースから成るか又は含む）である。それらの例は、木綿、リネン又は大麻のような天然繊維材料、並びにたとえばビスコース及びまた溶解細胞のような再生繊維材料である。
【００１１】
有用なプラスチックフィルム又はプラスチック透明材料は、あらゆる公知のかかる材料を包含する。好ましいものは、インキ組成物に対して格別受理性である物質で少なくとも片側がコーティングされたプラスチック又はプラスチック透明材料である。かかるプラスチックフィルム又はプラスチック透明材料は、とりわけ、欧州特許第７５５３３２号明細書、米国特許第４９３５３０７号明細書、米国特許第４９５６２３０号明細書、米国特許第５１３４１９８号明細書及び米国特許第５２１９９２８号明細書に記載されている。
【００１２】
分散ベンゾチアゾールアゾ染料は、ジアゾ成分として用いられる常にハロゲン置換されたベンゾチアゾール誘導体及び様々なカップリング成分を教示する独国特許発明第３４３３９５７号明細書及び特開２００２−３０９１１７号公報から公知である。欧州特許第３３１１７０号明細書は、容易に揮発する染料を開示する。しかしながら、染料の性質を改善して、上記に記載されたような要件を満たす適応性質を備えた染料を提供する必要が依然としてある。
【００１３】
本発明は、式（Ｉ）
【化１】
2006506482.tif 000003
〔ここで、
Ｒ1、Ｒ2、Ｒ3、Ｒ4は互いに独立して、Ｈ、Ｃｌ、Ｂｒ、Ｆ、ＳＯ3Ｈ、ＳＯ2Ｒ、ＳＯ2ＮＲ′Ｒ″、ＣＯＯＲ、ＣＯＯＨ、ＯＨ、アルキル、アリール、アルコキシ、ＮＣＯＣＨ3又はＮＲ′Ｒ″を意味し、あるいは二つの隣接置換基Ｒ1、Ｒ2、Ｒ3又はＲ4は一緒に、ベンゾチアゾール部にアニールされる環を形成し、しかもこの環は非置換又はＳＯ3Ｈにより置換され得、
【００１４】
Ｒ5、Ｒ6、Ｒ7、Ｒ8、Ｒ9は互いに独立して、Ｈ、Ｃｌ、Ｂｒ、Ｆ、アルキル、アリール、アルコキシ、ＳＯ3Ｈ、ＳＯ2Ｒ、ＮＲ′Ｒ″を意味し、あるいは二つの隣接置換基Ｒ5、Ｒ6、Ｒ7、Ｒ8又はＲ9は一緒に、フェニル部にアニールされる環を形成し、しかもこの環は非置換又はＳＯ3Ｈにより置換され得、
【００１５】
Ｒは、Ｈ、アルキル又はアリール基であり、しかもこれらの基は置換されていても又は置換されていなくてもよく、あるいはＲ′及びＲ″は互いに独立して、Ｈ、アルキル又はアルコキシ又はアリール基であり、しかもこれらの基は置換されていても又は置換されていなくてもよく、
但し、置換基Ｒ5、Ｒ6、Ｒ7、Ｒ8、Ｒ9の少なくとも一つはＨとは異なることを条件とする〕
による染料、並びにそれらの塩及び／又はそれらの混合物を提供する。
【００１６】
本発明による好ましい染料は、式（Ｉ′）
【化２】
2006506482.tif 000004
〔ここで、
Ｒ′1、Ｒ′2、Ｒ′3、Ｒ′4は互いに独立して、Ｈ、ＳＯ3Ｈ、ＳＯ2Ｒ、ＳＯ2ＮＲ′Ｒ″、ＣＯＯＲ、ＣＯＯＨ、アルキル、アルコキシ、ＮＣＯＣＨ3又はＮＲ′Ｒ″を意味し、あるいは二つの隣接置換基Ｒ′1、Ｒ′2、Ｒ′3又はＲ′4は一緒に、ベンゾチアゾール部にアニールされる環を形成し、しかもこの環は非置換又はＳＯ3Ｈにより置換され得、しかし置換基Ｒ′1、Ｒ′2、Ｒ′3又はＲ′4の少なくとも二つはＨを意味し、
【００１７】
Ｒ′5、Ｒ′6、Ｒ′7、Ｒ′8、Ｒ′9は互いに独立して、Ｈ、アルキル、アリール、メトキシ又はエトキシ、ＳＯ3Ｈ、ＳＯ2ＣＨ2ＣＨ2−ＯＨ、ＮＲ′Ｒ″を意味し、あるいは二つの隣接置換基Ｒ′5、Ｒ′6、Ｒ′7、Ｒ′8又はＲ′9は一緒に、フェニル部にアニールされる環を形成し、しかもこの環は非置換又はＳＯ3Ｈにより置換され得、しかしＲ′5、Ｒ′6、Ｒ′7、Ｒ′8又はＲ′9の少なくとも二つはＨを意味し、
Ｒ、Ｒ′及びＲ″は、上記に定義されたとおりであり、
但し、置換基Ｒ′5、Ｒ′6、Ｒ′7、Ｒ′8、Ｒ′9の少なくとも一つはＨとは異なることを条件とする〕
を有し、並びにそれらの塩及び／又はそれらの混合物である。
【００１８】
式（Ｉ）又は（Ｉ′）による更に好ましい化合物において、Ｒ9又はＲ′9はＨを意味する。更に好ましい化合物において、Ｈとは異なる置換基Ｒ′5、Ｒ′6、Ｒ′7、Ｒ′8、Ｒ′9の少なくとも一つはＳＯ3Ｈである。
【００１９】
本発明による一層好ましい染料は、式（Ｉ″）
【化３】
2006506482.tif 000005
〔ここで、
Ｒ″1、Ｒ″2、Ｒ″3、Ｒ″4は互いに独立して、Ｈ、ＳＯ3Ｈ、ＳＯ2ＣＨ2ＣＨ2−ＯＨ、ＳＯ2ＮＨ2、ＳＯ2Ｎ（ＣＨ3）2、ＣＯＯＨ、ＣＯＯＣＨ3、ＣＯＯＣＨ2ＣＨ3、ＣＨ3、ＣＨ2ＣＨ3、ＯＣＨ2ＣＨ2ＯＨ、ＮＣＯＣＨ3、Ｎ（ＣＨ3）2又はＮＨ2を意味し、あるいは二つの隣接置換基Ｒ″1、Ｒ″2、Ｒ″3又はＲ″4は一緒に、ベンゾチアゾール部にアニールされる６員環を形成し、しかもこの６員環は非置換又はＳＯ3Ｈにより置換され得、しかし置換基Ｒ″1、Ｒ″2、Ｒ″3又はＲ″4の少なくとも二つはＨを意味し、
【００２０】
Ｒ″5、Ｒ″6、Ｒ″7、Ｒ″8、Ｒ″9は互いに独立して、Ｈ、メチル、エチル、アリール、メトキシ又はエトキシ、ＳＯ3Ｈ、ＳＯ2ＣＨ2ＣＨ2−ＯＨ、ＮＨ2を意味し、あるいは二つの隣接置換基Ｒ″5、Ｒ″6、Ｒ″7、Ｒ″8又はＲ″9は一緒に、フェニル部にアニールされる６員環を形成し、しかもこの６員環は非置換又はＳＯ3Ｈにより置換され得、しかしＲ″5、Ｒ″6、Ｒ″7又はＲ″8の少なくとも一つはＨを意味し、
但し、置換基Ｒ″5、Ｒ″6、Ｒ″7、Ｒ″8、Ｒ″9の少なくとも一つはＨとは異なることを条件とする〕
を有し、並びにそれらの塩及び／又はそれらの混合物である。
【００２１】
フェニルにアニールされる好ましい６員環は、式
【化４】
2006506482.tif 000006
〔ここで、星印は、フェニルへの結合点を意味する〕
を有する。
【００２２】
好ましさによれば、式（Ｉ）、（Ｉ′）又は（Ｉ″）による一層好ましい化合物は、少なくとも１個の可溶化基を担持する。式（Ｉ）、（Ｉ′）又は（Ｉ″）による最も好ましい化合物は、少なくとも２個の可溶化基を担持する。好ましさによれば、可溶化基の少なくとも一つはカップリング成分中に位置し、しかしてこれは、置換基Ｒ5、Ｒ6、Ｒ7、Ｒ8、Ｒ9又はＲ′5、Ｒ′6、Ｒ′7、Ｒ′8、Ｒ′9又はＲ″5、Ｒ″6、Ｒ″7、Ｒ″8、Ｒ″9のそれぞれ少なくとも一つが可溶化基を意味するあるいは二つの隣接置換基Ｒ5、Ｒ6、Ｒ7、Ｒ8又はＲ9が一緒にフェニル部にアニールされる環を形成する場合、これらのアニール環が少なくとも可溶化基により置換され、そしてこの可溶化基は元のフェニル環に位置するか又は二つの隣接置換基Ｒ5、Ｒ6、Ｒ7、Ｒ8、Ｒ9若しくはＲ′5、Ｒ′6、Ｒ′7、Ｒ′8、Ｒ′9若しくはＲ″5、Ｒ″6、Ｒ″7、Ｒ″8、Ｒ″9によりそれぞれ新たに形成された環に位置するかのどちらかであることを意味する。好ましさによれば、かかる可溶化基は、スルホ、カルボキシ及びヒドロキシエチルスルホニル（−ＳＯ2ＣＨ2ＣＨ2ＯＨ）基の群から選択される。好ましい可溶化基は、スルホ基である。
【００２３】
上記に言及されたアルキル及びアルコキシ基は、好ましくは８個までの炭素原子一層好ましくは４個までの炭素原子を有する基（たとえば、ブチル）、一層好ましくは１又は２個の炭素原子を有する基である。それらに関しての置換基は、ハロゲン、ヒドロキシ、シアノ、アルコキシ、アシル、アシルオキシ又はアシルアミノであり得る。３個又はそれ以上の炭素原子を有するかかるアルキル又はアルコキシ基は、直鎖状、分枝状又は環状（たとえば、シクロヘキシル）であり得る。
【００２４】
本発明は、その側面の別の側面において、式Ｉによる染料の製造方法であって、式ＩＩ
【化５】
2006506482.tif 000007
のジアゾ化アミンを式ＩＩＩ
【化６】
2006506482.tif 000008
の化合物とカップリングする方法を提供する。
【００２５】
式ＩＩ及びＩＩＩの化合物は公知の出発物質であるけれども、それらはまた普通に入手できる試薬から公知合成によって容易に合成され得る。ジアゾ化及びカップリングは、通常の態様にて遂行される。好ましくは、アミンＩＩは、０℃から２０℃の温度にて及び０から２一層好ましくは０から１のｐＨにてジアゾ化される。カップリング反応は、好ましくは、０℃から４０℃の温度にて及び０から７一層好ましくは０から６のｐＨにて行われる。
【００２６】
式（Ｉ）による染料は、公知方法に従って、たとえばアルカリ金属塩での塩析、濾過及び乾燥（随意に、わずかに高められた温度にて真空中で）により、反応媒質から単離され得る。
【００２７】
反応及び／又は単離条件に依存して、式（Ｉ）による染料は、遊離酸、塩又は混合塩の形態（たとえば、アルカリ金属カチオン（たとえば、リチウムイオン、ナトリウムイオン）又はアンモニウムイオン又はアルキルアンモニウムカチオン（たとえば、モノ、ジ又はトリメチル又はエチルアンモニウムカチオン）又はヒドロキシアルキルアンモニウムカチオン（たとえば、モノ、ジ又はトリヒドロキシエチルアンモニウムカチオン）から選択された１個又はそれ以上のカチオンを含有する）として得られ得る。一層好ましいカチオンは、アンモニウム（ＮＨ4+）又はトリエタノールアンモニウムカチオン又はリチウム若しくはナトリウムカチオンである。染料は、慣用技法に従って、遊離酸形態から塩若しくは混合塩形態に又はその逆にあるいはある塩の形態から別の塩の形態に変換され得る。
【００２８】
本化合物はまた、混合塩であり得る。更なる好ましい具体的態様において、染料は８０〜１００％（重量）のリチウムカチオン及び０〜２０％のナトリウムカチオンの混合塩形態にあり、そして一層好ましい具体的態様において、混合塩形態は８５〜９５％のリチウムカチオン及び５〜１５％のナトリウムカチオンを含む。更なる好ましい具体的態様において、染料は８０〜１００％（重量）のトリエタノールアンモニウムカチオン及び０〜２０％のナトリウムカチオンの混合塩形態にあり、そして一層好ましい具体的態様において、混合塩形態は８５〜９５％のトリエタノールアンモニウムカチオン及び５〜１５％のナトリウムカチオンを含む。
【００２９】
式（Ｉ）の化合物は、染色用調製物に変換され得る。安定な液状（好ましくは水性）又は固体状（粒状又は粉末の形態）の染色用調製物への加工は、一般的に知られた態様にて行われ得る。
【００３０】
本発明の更なる具体的態様は、インクジェットプリント法のための上記の化合物の使用に関する。
【００３１】
本発明の更なる具体的態様は、記録材料好ましくは紙及び紙様基材、紡織繊維材料、プラスチックフィルム並びにプラスチック透明材料に印刷するためのインクジェット印刷用組成物であって、
１）上記に定められたとおりの染料の混合物、及び
２）水、又は水と有機溶媒の混合物、無水有機溶媒若しくは低融点を有する固体を含む媒質
を含むインクジェット印刷用組成物に関する。
【００３２】
インクジェット印刷用組成物は、随意に、更なる添加剤を含み得る。
【００３３】
本発明の更なる具体的態様は、インクジェットプリント法のための上記の組成物の使用に関する。
【００３４】
インキにおいて用いられる式（Ｉ）の染料は、好ましくは、塩について低量であるべきであり、すなわち染料の重量を基準として０．５重量％未満の総塩含有率を有すべきである。より高い塩含有率を有する染料（それらの製造及び／又は体質顔料のその後の添加に因り）は、たとえば限外濾過、逆浸透又は透析のような膜分離法により、脱塩され得る。
【００３５】
インキは、好ましくは、インキの総重量を基準として０．５から３５重量％の範囲好ましくは１から３５重量％の範囲一層好ましくは２から３０重量％の範囲最も好ましくは２．５から２０重量％の範囲にある総量の染料を含む。
【００３６】
インキは、９９．５〜６５重量％好ましくは９９〜６５重量％一層好ましくは９８〜７０重量％最も好ましくは９７．５〜８０重量％の上記の媒質２）（水と有機溶媒の混合物、無水有機溶媒又は低融点を有する固体を含む）を含む。
【００３７】
本発明のインキ組成物が紙又は紙様基材に印刷するために用いられる場合、インキは、好ましくは、次の組成物と一緒に用いられる。
媒質が水と有機溶媒の混合物である場合、水対有機溶媒の重量比は、好ましくは９９：１から１：９９の範囲一層好ましくは９９：１から５０：５０の範囲特に好ましくは９５：５から８０：２０の範囲にある。
【００３８】
水との混合物中に含められる有機溶媒が、水溶性溶媒又は様々な水溶性溶媒の混合物であることが好ましい。好ましい水溶性有機溶媒は、Ｃ1〜6アルコール、好ましくはメタノール、エタノール、ｎ−プロパノール、イソプロパノール、ｎ−ブタノール、ｓｅｃ−ブタノール、ｔｅｒｔ−ブタノール、ｎ−ペンタノール、シクロペンタノール及びシクロヘキサノール；線状アミド、好ましくはジメチルホルムアミド又はジメチルアセトアミド；ケトン及びケトアルコール、好ましくはアセトン、メチルエチルケトン、シクロヘキサノン及びジアセトンアルコール；水混和性エーテル、好ましくはテトラヒドロフラン及びジオキサン；ジオール、好ましくは２から１２個の炭素原子を有するジオールたとえば１，５−ペンタンジオール、エチレングリコール、プロピレングリコール、ブチレングリコール、ペンチレングリコール、ヘキシレングリコール及びチオジグリコール並びにオリゴ及びポリアルキレングリコール、好ましくはジエチレングリコール、トリエチレングリコール、１，２−プロピレングリコール、ポリエチレングリコール及びポリプロピレングリコール；トリオール、好ましくはグリセロール及び１，２，６−ヘキサントリオール；ジオールのモノ−Ｃ1〜4アルキルエーテル、好ましくは２から１２個の炭素原子を有するジオールのモノ−Ｃ1〜4アルキルエーテル、特に好ましくは２−メトキシエタノール、２−（２−メトキシエトキシ）エタノール、２−（２−エトキシエトキシ）エタノール、２−［２−（２−メトキシエトキシ）エトキシ］エタノール、２−［２−（２−エトキシエトキシ）エトキシ］エタノール、ジエチレングリコール−モノ−ｎ−ブチルエーテル、エチレングリコールモノアリルエーテル及びポリオキシエチレンアルキルエーテル（たとえば、KAO Corp.のエマルゲン（Emulgen）６６（Emulgenはthe Kao Corp.の商標である））；アルカノールアミン、好ましくは２−ジエチルアミン−１−エタノール、３−ジメチルアミン−１−プロパノール、３−ジエチルアミン−１−プロパノール、２−（２−アミノエトキシ）エタノール、２−（２−ジメチルアミノエトキシ）エタノール、２−（２−ジエチルアミノエトキシ）エタノール、モノ、ジ、トリエタノールアミン、モノグリコールアミン及びポリグリコールアミン（独国特許出願公開第２０６１７６０号明細書に記載されているように、適当な比率にてアンモニア、アルキル又はヒドロキシアルキルアミン（メチルアミン、エチルアミン、ジメチルアミン、ジエチルアミン、モノ、ジ及びトリエタノールアミンのような）とアルキレンオキシド（たとえば、エチレンオキシド、１，２−プロピレンオキシド、１，２−ブチレンオキシド又は２，３−ブチレンオキシド）との反応により得られ得る）、好ましくはジエチレングリコールアミン、トリエチレングリコールアミン、ビス−ジエチレングリコールアミン、ポリオキシエチレン−（６）−トリエタノールアミン、ポリオキシエチレン−（９）−トリエタノールアミン、Ｏ−（２−アミノエチル）−ポリエチレングリコール７５０、Ｏ，Ｏ−ビス−（２−アミノプロピル）−ポリエチレングリコール５００、８００、１９００、２０００、Ｏ，Ｏ′−ビス−（３−アミノプロピル）−ポリエチレングリコール１５００；環状アミド、好ましくは２−ピロリドン、Ｎ−メチル−２−ピロリドン、Ｎ−エチル−２−ピロリドン、Ｎ−（２−ヒドロキシ）エチル−２−ピロリドン、カプロラクタム及び１，３−ジメチルイミダゾリドン；環状エステル、好ましくはカプロラクトン；スルホキシド、好ましくはジメチルスルホキシド及びスルホランである。
【００３９】
好ましい組成物において、２）による媒質は、水及び少なくとも２種又はそれ以上一層好ましくは２から８種の水溶性有機溶媒を含む。
【００４０】
特に好ましい水溶性溶媒は、環状アミド特に２−ピロリドン、Ｎ−メチル−２−ピロリドン及びＮ−エチル−２−ピロリドン、Ｎ−（２−ヒドロキシ）エチル−２−ピロリドン；Ｃ1〜6アルコール好ましくはｎ−プロパノール、シクロヘキサノール；ジオール好ましくは１，５−ペンタンジオール、エチレングリコール、チオジグリコール、ジエチレングリコール、トリエチレングリコール及び１，２−プロピレングリコール；トリオール好ましくはグリセロール；並びにジオールのモノ−Ｃ1〜4アルキル及びＣ1〜4アルキルエーテル一層好ましくは２から１２個の炭素原子を有するジオールのモノ−Ｃ1〜4アルキルエーテル特に好ましくは２−［２−（２−メトキシエトキシ）−エトキシ］−エタノール、ジエチレングリコール−モノ−ｎ−ブチルエーテル（たとえば、KAO Corp.のエマルゲン（Emulgen）６６（Emulgenはthe Kao Corp.の商標である））；２−ジエチルアミン−１−エタノール、３−ジメチルアミン−１−プロパノール、３−ジエチルアミン−１−プロパノール、２−（２−ジエチルアミノエトキシ）−エタノール、トリエタノールアミン、ジエチレングリコールアミン、ポリグリコールアミン好ましくはポリオキシエチレン−（６）−トリエタノールアミン、ポリオキシエチレン−（９）−トリエタノールアミン、Ｏ−（２−アミノエチル）−ポリエチレン７５０、Ｏ，Ｏ−ビス−（２−アミノプロピル）−ポリエチレン５００及びＯ，Ｏ′−ビス−（３−アミノプロピル）−ポリエチレングリコール１５００である。
【００４１】
２）による好ましい媒質は、
（ａ）７５から９５重量部の水、及び
（ｂ）２５から５部の１種又はそれ以上の水溶性溶媒
を含み、しかして部数は重量により、そして（ａ）及び（ｂ）のすべての部数は総計１００になる。
【００４２】
水及び１種又はそれ以上の有機溶媒を含む更なる有用なインキ組成物の例は、米国特許第４９６３１８９号明細書、米国特許第４７０３１１３号明細書、米国特許第４６２６２８４号明細書及び欧州特許出願公開第４２５１５０号明細書に見られる。
【００４３】
２）による媒質が無水（すなわち、１重量％未満の水）有機溶媒を含む場合、この溶媒は、３０〜２００℃一層好ましくは４０〜１５０℃特に好ましくは５０〜１２５℃の沸点を有する。
【００４４】
有機溶媒は、水不溶性溶媒、水溶性溶媒、又はかかる溶媒の混合物であり得る。
【００４５】
好ましい水溶性有機溶媒は、上記に記載された水溶性有機溶媒のすべて及びそれらの混合物である。
【００４６】
好ましい水不溶性溶媒は、とりわけ、脂肪族炭化水素；エステル好ましくはエチルアセテート；塩素化炭化水素好ましくはＣＨ2Ｃｌ2；及びエーテル好ましくはジエチルエーテル；並びにそれらの混合物を包含する。
【００４７】
２）による液体媒質が水不溶性有機溶媒を含む場合、液体媒質中における染料の溶解性を増加するために、極性溶媒を添加することが好ましい。
【００４８】
かかる極性溶媒の例は、Ｃ1〜4アルコール好ましくはエタノール又はプロパノール；ケトン好ましくはメチルエチルケトンである。
【００４９】
無水有機溶媒は、単一溶媒、又は２つ若しくはそれ以上の異なる溶媒の混合物から成り得る。
【００５０】
それが異なる溶媒の混合物である場合、２つから５つの異なる無水溶媒を含む混合物が好ましい。これは、貯蔵中のインキ組成物の乾燥性質及び安定性の良好な制御を可能にするところの２）による媒質を提供することを可能にする。
【００５１】
無水有機溶媒又はそれらの混合物を含むインキ組成物は、速い乾燥時間が要求される場合並びに特にそれらがプラスチック、金属及びガラスのような疎水性で非吸収性の基材上の印刷物のために用いられる場合、格別有益である。
【００５２】
好ましい低融点媒質は、６０から１２５℃の融点を有する。有用な低融点固体は、長鎖脂肪酸又はアルコール好ましくはＣ18〜24炭素鎖を有するもの、及びスルホンアミドを包含する。
【００５３】
本発明のインキ組成物は、更に、助剤として、インクジェット用インキにおいて通常用いられる追加の成分、たとえば粘度改善剤、表面張力改善剤、殺生物剤、腐食防止剤、均染剤、乾燥剤、保湿剤、インキ浸透用添加剤、光安定剤、ＵＶ吸収剤、蛍光増白剤、凝固減少剤、イオン性又は非イオン性界面活性剤、導電性塩及びｐＨ緩衝剤を含み得る。
【００５４】
これらの助剤は、好ましくは、０〜５重量％の量にて添加される。
【００５５】
本発明のインキ組成物における沈殿を防ぐために、用いられる染料は、清浄に精製されねばならない。これは、普通に知られた精製方法でもって行われ得る。
【００５６】
紡織繊維材料に印刷する場合、溶媒のほかに、有用な添加剤は、水溶性非イオン性セルロースエーテル又はアルギン酸塩を包含する。
【００５７】
好ましい材料は、紙である。紙は、無地であっても又は処理されていてもよい。
１から４０ｍＰａ．ｓ特に５から４０ｍＰａ．ｓ好ましくは１０から４０ｍＰａ．ｓの粘度を有するインキ組成物が好ましい。１０から３５ｍＰａ．ｓの粘度を有するインキ組成物が特に好ましい。
【００５８】
１５〜７３ｍＮ／ｍ特に２０〜６５ｍＮ／ｍ特に好ましくは３０〜５０ｍＮ／ｍの表面張力を有するインキ組成物が好ましい。
【００５９】
０．１〜１００ｍＳ／ｃｍ特に０．５〜７０ｍＳ／ｃｍ特に好ましくは１．０〜６０ｍＳ／ｃｍの導電率を有するインキ組成物が好ましい。
【００６０】
インキは、更に、緩衝剤物質、たとえば硼砂、ホウ酸塩又はクエン酸塩を含み得る。それらの例は、ホウ酸ナトリウム、四ホウ酸ナトリウム及びクエン酸ナトリウムである。
【００６１】
それらは、たとえば５から９特に６から８のｐＨに設定するために、インキの総重量を基準として特に０．１から３重量％好ましくは０．１から１重量％の量にて用いられる。アルギン酸塩インキの場合において、クエン酸塩緩衝剤が好ましい。
【００６２】
インキは、更に、慣用の添加剤、たとえば抑泡剤又は特にカビ及び／若しくは細菌発育阻止剤を含み得る。これらは、慣用的に、インキの総重量を基準として０．０１から１重量％の量にて用いられる。
【００６３】
本発明の方法により得られ得る印刷物は、良好な全般的堅牢度、良好な光堅牢度、並びにまたシャープな輪郭及び高い色強度を有する。インキは、高い光学密度の印刷物をもたらす。
【００６４】
用いられる印刷インキは、良好な安定性及び良好な粘度特性について特筆すべきである。本発明の記録液は、インクジェット法に適した範囲内にある粘度値及び表面張力値を有する。印刷中に高い剪断力が発生する場合においてさえ、粘度は実質的に未変化のままである。
【００６５】
貯蔵中の本発明による記録液は、不鮮明な印刷物又はノズルの閉塞に通じる沈殿物の形成の傾向がない。
【００６６】
本発明の更なる側面は、三色印刷における印刷インキの使用である。三色印刷は、あらゆる記録材料に非常に多く適用されている。この印刷手法は、通常、黄、赤及び青インキ組成物でもって行われる。更に、本発明の黄色染料処方物又は組成物は、ブラック、マゼンタ及び／又はシアン記録液との組合わせにてインキセットとして用いられ得る。
【００６７】
本発明による染料、染料処方物又は組成物は、他の染料、染料処方物又は組成物に色合いを与えるために用いられ得る。一方、本発明による染料、染料処方物又は組成物はそれ自体、所望の色合いを達成するために他の適合性の染料、染料処方物又は組成物と配合され得る。染料、染料処方物又は組成物を配合する代わりに、所望の色を達成するために異なる色合いのインキを混合することも可能である。
【００６８】
たとえば、色合いを与える着色剤は、Ｃ．Ｉ．ピグメントイエロー１、３、１２、１３、１４、１６、１７、４２、５３、７３、７４、８１、８３、９７、１０２、１１１、１２０、１２６、１２７、１３９、１４７、１５１、１５４、１５５、１７３、１７４、１７５、１７６、１８０、１８１、１８４、１９１、１９２、１９４、１９６、２１３、２１４、Ｃ．Ｉ．ピグメントオレンジ５、１３、３４、３６、３８、４３、６２、６８、７０、７１、７２、７３、７４、Ｃ．Ｉ．ピグメントレッド２、３、４、５、９、１２、１４、３８、４８：２、４８：３、４８：４、５２：２、５３：１、５７：１、１０１、１１２、１２２、１４４、１４６、１４７、１４９、１６８、１６９、１７０、１７５、１７６、１７９、１８１、１８４、１８５、１８７、１８８、２０８、２０９、２１０、２１４、２１９、２４２、２４７、２５３、２５４、２５６、２５７、２６２、２６３、２６６、２９７、２５４、２５５、２７２、Ｃ．Ｉ．ピグメントバイオレット１９、２３、３２、Ｃ．Ｉ．ピグメントブルー１５、１５：１、１５：２、１５：３、１５：４、１５：６、１６、２８、５６、６１、６０、７５、８０、Ｃ．Ｉ．ピグメントグリーン７、８、１０、１７、３６、５０から成る群（とりわけ）から選択され得る。色合いを与える着色剤は、乾燥染料混合物の総重量を基準として０．００１から５重量％好ましくは０．０１から１重量％の量にて存在する。
【００６９】
本発明は更に、本発明による組成物で印刷された記録材料を提供する。
【００７０】
更に、本発明の染料処方物又は組成物は、電子写真用のトナー及び現像剤たとえば一成分系及び二成分系粉末トナー、磁性トナー、液状トナー、重合トナー並びに他の特殊トナーにおける着色剤として有用である。
【００７１】
典型的なトナーバインダーは、スチレン、スチレン−アクリレート、スチレン−ブタジエン、アクリレート、ポリエステル、フェノール及びエポキシ樹脂、ポリスルホン、ポリウレタン（個々に又は組合わせにて）のような付加重合、重付加及び重縮合樹脂、並びにまたポリエチレン及びポリプロピレンであり、しかもそれらの中に又はそれらに、電荷制御剤、ロウ又は流動剤のような更なる成分が存在し得又はその後に添加され得る。本発明による染料処方物又は組成物は更に、物品たとえば金属、木材、プラスチック、ガラス、セラミック、コンクリート、繊維材料、紙又はゴム製の物品の表面に塗布するために用いられる粉末及び粉末塗料特に摩擦電気的に又は静電気的に吹き付けられる粉末塗料における着色剤として有用である。用いられる粉末塗料用樹脂は、典型的には、慣用硬化剤と一緒に用いられるエポキシ樹脂、カルボキシル含有及びヒドロキシル含有ポリエステル樹脂、ポリウレタン樹脂並びにアクリル樹脂である。樹脂の組合わせもまた用いられる。たとえば、エポキシ樹脂は、しばしば、カルボキシル含有及びヒドロキシル含有ポリエステル樹脂との組合わせにて用いられる。
【００７２】
本発明の染料処方物又は組成物はまた、加法式及び減法式色生成のための色フィルター用の着色剤として（P.Gregory，「Topics in Applied Chemistry：  High Technology Applications of Organic Colorants」，Plenum Press，ニューヨーク，１９９１，第１５〜２５頁）並びに電子新聞用の電子インキにおける着色剤として有用である。
【００７３】
以下の例は、本発明を例示する。別段記載されていなければ、温度は摂氏度にてであり、部数及び百分率は重量による。
【００７４】
例：  ２−アミノ−ベンゾチアゾール−５−スルホン酸の合成
２１８ｇの２−アミノ−ニトロベンゼン−５−スルホン酸を１１００ｍｌの１．０モル硫酸に５℃にて添加し、そしてジアゾ化した。生じた懸濁液を１８０ｍｌの水、１５２ｇのＮＨ4ＳＣＮ及び５ｇのＣｕ（ＳＣＮ）2の溶液に０から５℃にて添加し、そして室温にて更に３時間撹拌した。この反応混合物を１０００ｍｌの水、５００ｇの鉄粉末及び１７ｇの３７％塩酸の熱（９０から９５℃）懸濁液中に注ぎ、そして生じた懸濁液を還元が完了されるまで撹拌した。この混合物を９より大のｐＨにもたらし、そしてこの鉄スラリーを濾別した。ｐＨを下げることにより生成物を沈殿させ、濾別し、洗浄し、そして乾燥した。これにより、２００ｇの生成物（２−アミノ−ベンゾチアゾール−５−スルホン酸）がプレスケーキとして得られた。
【化７】
2006506482.tif 000009
【００７５】
表１：  置換ベンゾチアゾールＮｏ．１からＮｏ．２２
米国特許第４３６３９１３号明細書に従ってアリールチオ尿素を硫酸及び触媒量の臭素化合物と接触させることを含むアリールチオ尿素の酸化閉環により、又は米国特許第４１１３７３２号明細書に従って酸化剤として塩素を用いて且つ触媒量の臭素を存在させて酸化閉環によってＮ−アリール置換チオ尿素からのベンゾチアゾールにより、又は英国特許第１５９４００２号明細書に従って３−ニトロ−４−チオシアノベンゼンスルホン酸を上記に示されたように還元することにより、次の２−アミノベンゾチアゾールを合成した。
【化８】
2006506482.tif 000010
【００７６】
【表１】
2006506482.tif 000011
【００７７】
例：  １−（３′−スルホフェニル）−３−メチル−５−アミノピラゾールの合成
１７３ｇのメタニル酸を０から５℃にてジアゾ化し、そして４０ｇの炭酸水素ナトリウムの存在下で１４から１６℃にて２６９ｇの亜硫酸ナトリウムにより還元した。この工程後、７５℃にて３３０ｇの硫酸（８５％）を添加することにより、生成物を加水分解した。生じたヒドラジンを濾別し、そしてｐＨ７にて８２ｇの３−アミノクロトン酸ニトリルと反応させた。３５０ｇの塩酸を添加することにより生成物を沈殿させ、濾別し、洗浄し、そして乾燥し、しかしてこれにより２７０ｇの１−（３′−スルホフェニル）−３−メチル−５−アミノピラゾールのプレスケーキが得られた。
【化９】
2006506482.tif 000012
【００７８】
表２：  置換アミノピラゾールＮｏ．１からＮｏ．２０
上記に記載されたのと同様な態様にて、次のアミノピラゾールが得られた。フェニル部がアミノ基により置換される場合は、これらの誘導体は対応するニトロ誘導体によって合成された。
【化１０】
2006506482.tif 000013
【００７９】
【表２】
2006506482.tif 000014
【００８０】
例：  染料Ｎｏ．１（ジアゾ化２−アミノ−ベンゾチアゾール−５−スルホン酸と１−（３′−スルホフェニル）−３−メチル−５−アミノピラゾールのカップリング生成物）の合成
５００ｇの硫酸（９８％）に４０ｇの亜硝酸ナトリウムを添加し、そして５℃に冷却した。温度を低く保つために６２５ｇの破砕氷を添加しながら、この冷却溶液に１１５ｇの２−アミノ−ベンゾチアゾール−５−スルホン酸を添加した。２−アミノ−ベンゾチアゾール−５−スルホン酸のジアゾ化が完了された後、この懸濁液を１０００ｍｌの水及び１２７ｇの１−（３′−スルホフェニル）−３−メチル−５−アミノピラゾールの溶液に添加した。約１３３０ｇの３０％ＮａＯＨ溶液を添加することにより、ｐＨを０から１のｐＨから５から６のｐＨに上げた。この混合物を、カップリングが完了されるまで撹拌した。生じた染料を精製し、脱塩し、そして濃縮した。
【化１１】
2006506482.tif 000015
【００８１】
この染料は優秀な光堅牢度、良好なオゾン堅牢度を示し、また紙に施用された場合に非常に鮮やかな黄色を示した。吸収極大は、酢酸ナトリウムを有する水（リットル当たり２ｇ）中で測定して４４９．０ｎｍであった。
【００８２】
表３：  染料Ｎｏ．２から染料Ｎｏ．４２（吸収極大は、酢酸ナトリウムを有する水（リットル当たり２ｇ）中で測定された）
【００８３】
英国特許第１５９７９５９号明細書の例１に開示されているのと同様な態様にて、次の例を合成した。
【表３】
2006506482.tif 000016
【００８４】
【表４】
2006506482.tif 000017
【００８５】
【表５】
2006506482.tif 000018
【００８６】
【表６】
2006506482.tif 000019
【００８７】
【表７】
2006506482.tif 000020
【００８８】
例：  インクジェット用インキの処方
少なくとも２．５ｗｔ％の染料１を含みしかも次の成分が撹拌溶液に添加されたインクジェット用インキに、染料例１の２０％溶液を処方した。
【００８９】
例１：
１２．５ｗｔ％  染料１の２０％溶液（＝２．５ｗｔ％の染料１）
１５．０ｗｔ％  Ｎ−メチル−２−ピロリドン
７２．５ｗｔ％  水
【００９０】
染料１を含む例１のインキを精密濾過（０．４５マイクロメートルの細孔を有する）により濾過して、インクジェット印刷のために用いるのに準備された。
【００９１】
次の処方物は、上記に記載されたような材料に印刷するために用いられる。かかる組成物は、処方例１に記載されたのと同じ手順により作られた。
【００９２】
例２：
１２．５ｗｔ％  染料１の２０％溶液（＝２．５ｗｔ％の染料１）
１５．０ｗｔ％  ジエチレングリコール
７２．５ｗｔ％  水
【００９３】
例３：
１２．５ｗｔ％  染料１の２０％溶液（＝２．５ｗｔ％の染料１）
１０．０ｗｔ％  Ｎ−メチル−２−ピロリドン
５．０ｗｔ％  ジエチレングリコール
７２．５ｗｔ％  水
【００９４】
例４：
１２．５ｗｔ％  染料１の２０％溶液（＝２．５ｗｔ％の染料１）
１０．０ｗｔ％  ジエチレングリコール
３．０ｗｔ％  ジエチレングリコール−モノ−ｎ−ブチルエーテル
７４．５ｗｔ％  水
【００９５】
例５：
１２．５ｗｔ％  染料１の２０％溶液（＝２．５ｗｔ％の染料１）
１０．０ｗｔ％  チオジグリコール
５．０ｗｔ％  Ｎ−メチル−２−ピロリドン
７２．５ｗｔ％  水
【００９６】
例６：
１２．５ｗｔ％  染料１の２０％溶液（＝２．５ｗｔ％の染料１）
１０．０ｗｔ％  ジエチレングリコール
１．０ｗｔ％  エミルゲン（Emilgen）６６
７６．５ｗｔ％  水
【００９７】
例７：
１２．５ｗｔ％  染料１の２０％溶液（＝２．５ｗｔ％の染料１）
５．０ｗｔ％  グリセロール
５．０ｗｔ％  ジエチレングリコール
２．０ｗｔ％  トリエタノールアミン
７５．５ｗｔ％  水
【００９８】
例８：
２５．０ｗｔ％  染料４の１０％溶液（＝２．５ｗｔ％の染料４）
２０．０ｗｔ％  ジエチレングリコール
５５．０ｗｔ％  水
【００９９】
例９：
２５．０ｗｔ％  染料４の１０％溶液（＝２．５ｗｔ％の染料４）
２０．０ｗｔ％  １，２−プロピレングリコール
５５．０ｗｔ％  水
【０１００】
例１０：
２５．０ｗｔ％  染料４の１０％溶液（＝２．５ｗｔ％の染料４）
８．０ｗｔ％  ジエチレングリコール
５．０ｗｔ％  グリセロール
１．０ｗｔ％  エマルゲン（Emulgen）６６
６１．０ｗｔ％  水
【０１０１】
例１１：
１２．５ｗｔ％  染料４の２０％溶液（＝２．５ｗｔ％の染料４）
１０．０ｗｔ％  チオジグリコール
５．０ｗｔ％  ジエチレングリコール
７２．５ｗｔ％  水
【０１０２】
例１２：
１２．５ｗｔ％  染料４の２０％溶液（＝２．５ｗｔ％の染料４）
１０．０ｗｔ％  チオジグリコール
５．０ｗｔ％  １−プロパノール
７２．５ｗｔ％  水
【０１０３】
例１３：
１２．５ｗｔ％  染料４の２０％溶液（＝２．５ｗｔ％の染料４）
１５．０ｗｔ％  ポリエトキシル化−（９）−トリエタノールアミン
７２．５ｗｔ％  水
【０１０４】
例１４：
２５．０ｗｔ％  染料７の１０％溶液（＝２．５ｗｔ％の染料７）
８．０ｗｔ％  ジエチレングリコール
４．０ｗｔ％  ジエチレングリコール−モノ−ｎ−ブチルエーテル
３．０ｗｔ％  １−プロパノール
６０．０ｗｔ％  水
【０１０５】
例１５：
２５．０ｗｔ％  染料７の１０％溶液（＝２．５ｗｔ％の染料７）
１０．０ｗｔ％  ジエチレングリコール
５．０ｗｔ％  Ｎ−メチル−ピロリドン
６０．０ｗｔ％  水
【０１０６】
例１６：
１２．５ｗｔ％  染料１１の２０％溶液（＝２．５ｗｔ％の染料１１）
２０．０ｗｔ％  ジエチレングリコール
６８．５ｗｔ％  水
【０１０７】
例１７：
１２．５ｗｔ％  染料１１の２０％溶液（＝２．５ｗｔ％の染料１１）
１０．０ｗｔ％  １，５−ペンタンジオール
５．０ｗｔ％  エチレングリコール
７２．５ｗｔ％  水
【０１０８】
例１８：
２５．０ｗｔ％  染料１６の１０％溶液（＝２．５ｗｔ％の染料１６）
１５．０ｗｔ％  ２−［２−（２−メトキシエトキシ）エトキシ］−エタノール
６０．０ｗｔ％  水
例１９：
２５．０ｗｔ％  染料１６の１０％溶液（＝２．５ｗｔ％の染料１６）
１５．０ｗｔ％  Ｎ−（２−ヒドロキシ）エチル−２−ピロリドン
６０．０ｗｔ％  水
【０１０９】
例２０：
２５．０ｗｔ％  染料２３の１０％溶液（＝２．５ｗｔ％の染料２３）
１０．０ｗｔ％  ２−ジエチルアミノ−１−エタノール
５．０ｗｔ％  Ｏ，Ｏ−ビス−（２−アミノプロピル）−ポリエチレングリコール５００
６０．０ｗｔ％  水
【０１１０】
例２１：
２５．０ｗｔ％  染料２３の１０％溶液（＝２．５ｗｔ％の染料２３）
１０．０ｗｔ％  Ｏ−（２−アミノエチル）−ポリエチレングリコール７５０
５．０ｗｔ％  チオジグリコール
６０．０ｗｔ％  水
【０１１１】
例２２：
２５．０ｗｔ％  染料２５の１０％溶液（＝２．５ｗｔ％の染料２５）
１０．０ｗｔ％  ３−ジメチルアミノ−１−プロパノール
５．０ｗｔ％  グリセロール
６０．０ｗｔ％  水
【０１１２】
例２３：
２５．０ｗｔ％  染料２５の１０％溶液（＝２．５ｗｔ％の染料２５）
１０．０ｗｔ％  ジエチレングリコール
５．０ｗｔ％  シクロヘキサノール
６０．０ｗｔ％  水
【０１１３】
例２４：
２５．０ｗｔ％  染料３０の１０％溶液（＝２．５ｗｔ％の染料３０）
１５．０ｗｔ％  ジエチレングリコール
６０．０ｗｔ％  水
【０１１４】
例２５：
２５．０ｗｔ％  染料３２の１０％溶液（＝２．５ｗｔ％の染料３２）
１０．０ｗｔ％  ジエチレングリコール
５．０ｗｔ％  Ｏ，Ｏ−ビス−（３−アミノプロピル）−ポリエチレングリコール１５００
６０．０ｗｔ％  水
【０１１５】
例２６：
２５．０ｗｔ％  染料３６の１０％溶液（＝２．５ｗｔ％の染料３６）
１０．０ｗｔ％  ３−ジメチルアミノ−１−プロパノール
５．０ｗｔ％  チオジグリコール
６０．０ｗｔ％  水
【０１１６】
例２７：
２５．０ｗｔ％  染料３８の１０％溶液（＝２．５ｗｔ％の染料３８）
１０．０ｗｔ％  ２−（２−ジエチルアミノエトキシ）−エタノール
５．０ｗｔ％  グリセロール
６０．０ｗｔ％  水
【０１１７】
例２８：
２５．０ｗｔ％  染料４１の１０％溶液（＝２．５ｗｔ％の染料４１）
１０．０ｗｔ％  ジエチレングリコール
１．０ｗｔ％  エマルゲン（Emulgen）６６
６４．０ｗｔ％  水
【０１１８】
施用例
上記に指摘されたようなインキの各々をHP 880C DeskJetプリンター中に導入し、そしてＡ４のHP高級インクジェット用紙上に印刷した（HP及びDeskJetは、米国カリフォルニア州パロアルトのHewlett-Packardの登録商標である）。これらの印刷物の種々の性質が試験され、そしてそれらはオゾン及び光に対して良好から優秀の堅牢度を有していた。これらの印刷物は鮮やかであり、また良好な黄色の色合いを有していた。
【国際調査報告】
2006506482.tif 000026
2006506482.tif 000027
2006506482.tif 000028